(57)【要約】【課題】寸法保持性並びに取り扱い性に優れたベルトスリングを提供する。【解決手段】繰り返し単位の９５モル％以上が、下記式（１）で示されるポリケトンで構成される繊維フィラメント糸で構成されることを特徴とするベルトスリング。【化１】2008144292.tif 000007【選択図】なし【特許請求の範囲】
【請求項１】
繰り返し単位の９５モル％以上が、下記式（１）で示されるポリケトンで構成される繊維フィラメント糸で構成されることを特徴とするベルトスリング。
【化１】
2008144292.tif 000005
【請求項２】
少なくとも経糸に、繰り返し単位の９５モル％以上が、下記式（１）で示されるポリケトンで構成される繊維フィラメント糸を用いたことを特徴とするベルトスリング用細幅織物。
【化２】
2008144292.tif 000006
【請求項３】
請求項２に記載の細幅織物で構成されたことを特徴とするベルトスリング。
【発明の詳細な説明】
【技術分野】
【０００１】
本発明はベルトスリングに関するものであり、特に寸法保持性並びに取り扱い性に優れたベルトスリングを提供するものである。
【背景技術】
【０００２】
布製のベルトスリングはワイヤーロープなどに比べて柔軟性に優れる為、取り扱い性や収納性の点からよく使用されている。
ベルトスリング用の編織物としては、例えば、特許文献１には、アラミド繊維等の高強力繊維を用いた編織物が記載されているが、長時間に亘って緊張状態下で使用したり、繰り返し使用の使用回数と共に応力緩和が進行し、ベルトスリングの寸法が徐々に伸びて同一規格のベルト間で寸法に差異が生じ、吊り荷の左右バランスが崩れて吊り荷が傾いたり、吊り荷が落下するなどの寸法保持性に関するトラブルに加え、保管中又は、使用現場の気象条件（特に湿度・水濡れなど）によって、寸法変化が起こりやすく、その改善が要求されていた。
【０００３】
【特許文献１】特表２００５−５１４５３８号公報
【発明の開示】
【発明が解決しようとする課題】
【０００４】
本発明は、かかる要求に応えたベルトスリングを提供するものである。
【課題を解決するための手段】
【０００５】
本発明者らは、前記課題を解決するために鋭意検討した結果、本発明に到達したものである。
すなわち、本発明は下記の通りである。
（１）繰り返し単位の９５モル％以上が、下記式（１）で示されるポリケトンで構成される繊維（以下、ポリケトン繊維という。）フィラメント糸で構成されていることを特徴とするベルトスリング。
【化１】
2008144292.tif 000002
（２）少なくとも経糸に、ポリケトン繊維フィラメント糸を用いたことを特徴とするベルトスリング用細幅織物。
（３）上記（２）の細幅織物で構成されたことを特徴とするベルトスリング。
【発明の効果】
【０００６】
本発明は、寸法保持性並びに取り扱い性に優れたベルトスリング、及びベルトスリング用細幅織物を提供するものである。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に９９．６モル％以上が、上記式（１）で示されるものであり、５モル％未満の範囲で、上記式（１）以外の繰り返し単位、例えば、下記式（２）に示すもの等を含有していても良い。
【化２】
2008144292.tif 000003
但し式中、Ｒは、エチレン以外の炭素数１〜３０の有機基であり、例えば、プロピレン、ブチレン、１−フェニルエチレン等の基であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上であり、好ましくは２０ｄｌ／ｇ以下、より好ましくは１５ｄｌ／ｇ以下、特に好ましくは１０ｄｌ／ｇ以下である。
尚、固有粘度［η］は次の定義式に基づいて求められる値である。
【数１】
2008144292.tif 000004
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含んでいてもよい。
【０００９】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
ポリケトン繊維の形態は、フィラメント糸であり、長さ方向に均一なものや太細のあるものでもよく、繊維の断面形状は、丸型、三角、Ｌ型、Ｔ型、Ｙ型、Ｗ型、八葉型、扁平型（扁平度１．３〜４程度のもので、Ｗ型、Ｉ型、ブーメラン型、波型、串団子型、まゆ型、直方体型等が挙げられる。）、ドッグボーン型等の多角形型、多葉型、中空型や不定形なものでもよい。
【００１０】
糸条の形態としては、モノフィラメント糸よりもマルチフィラメント糸が好ましく、又、マルチフィラメント原糸が最適であるが、マルチフィラメント糸であれば、混繊糸、仮撚加工糸、空気噴射加工糸等の嵩高加工糸でもよい。又、マルチフィラメント糸を用いた複合糸でもよく、精紡での複合であるサイロフィル、コアヤーンをはじめ、交撚糸、カバリング糸、複合仮撚糸（伸度差仮撚を含む）、２フィード空気流体噴射加工糸であってもよく、希望に応じて適宜選定すればよい。
好ましい単糸繊度は、０．０１〜１０ｄｔｅｘ、より好ましくは０．１〜１０ｄｔｅｘ、特に好ましくは０．５〜５ｄｔｅｘの範囲であり、好ましい総繊度は１０〜１０００００ｄｔｅｘ、より好ましくは３０〜５００００ｄｔｅｘの範囲である。
【００１１】
本発明は、かかるポリケトン繊維マルチフィラメント糸を用いてベルトスリングを構成するものである。
ベルトスリングとしては、繊維フィラメント糸の束（芯材）を、布製（ポリエステル繊維等の汎用合繊フィラメント糸の編織物が多い。）の保護被覆チューブで被覆したタイプと、編織物タイプ（必要に応じて布製の保護被覆チューブで被覆したものもある。）とに大別される。
一般的に、前者タイプのベルトスリングの安全係数は８倍以上、後者のタイプのベルトスリングの安全係数は６倍以上といわれている。
本発明においては、後者のタイプにおいて、特に少なくとも経糸に、ポリケトン繊維フィラメント糸を用いたベルトスリング用細幅織物が好適である。
又、前者のタイプは、傷つきやすい物に好適で、ベルトスリングにはソフト性とフィット性が要求されるが、本発明のポリケトン繊維を芯材に用いることで、ソフト性とフィット性が兼備されたものとなる。
本発明では、ベルトスリング（保護被覆チューブを除いて）の長さ方向を構成する繊維の内、好ましくは５０質量％以上、より好ましくは７０質量％以上、特に９０質量％以上をポリケトン繊維で占めていることが好ましい。
【００１２】
以下、好適なベルトスリング用細幅織物について詳述する。
ポリケトン繊維マルチフィラメント糸を少なくとも経糸に用いて細幅織物を構成するに際して、必要に応じて、５０質量％以下、好ましくは３０質量％以下、特に１０質量％以下の範囲内において、従来、ベルトスリングに使用されていた各種繊維、例えば、綿、麻等の天然繊維、ポリエステル繊維やポリアミド繊維、ポリプロピレン繊維等の汎用合繊、アラミド繊維（パラ系、メタ系）、ポリビニルアルコール繊維、ポリ（ｐ−フェニレンベンゾビスオキサゾール）繊維、超高分子量ポリオレフィン繊維等の高強力繊維と混繊、交撚、カバリング、複合嵩高加工等の公知の複合手段により糸条段階で複合してもよいが、好ましくは経糸において１〜数本交互に用いるのがよい。
緯糸にはポリケトン繊維フィラメント糸を用いても良いし、上記した従来のベルトスリングに使用されていた各種繊維を用いてもよい。
ここで、細幅織物とは、幅が１５ｍｍ〜３３０ｍｍの範囲のものを言う。
【００１３】
ポリケトン繊維フィラメント糸は無撚糸、又は実質的に無撚糸の形態で、或いは撚り糸の形態で供する。撚り糸の形態としては、単糸撚り糸使いであっても、又、双糸撚り糸使いであっても、或いは３糸撚り糸使いなどであっても構わないが、特に好ましい撚構成としては、下撚と上撚の撚方向を異方向とした所謂、諸撚り糸にするのが良い。
撚り糸の撚係数（Ｋ）は下記の式で表されるが、撚係数（Ｋ）としては１，０００〜５，０００の範囲が好ましい。
撚係数（Ｋ）＝原糸の繊度（ｄｔｅｘ）1/2×撚数（ｔ／ｍ）
必要に応じて、撚り止めセットをしてもよい。
【００１４】
細幅織物の織組織としては、平織組織を初めとして綾織組織やこれらから誘導された変化組織等が好ましいが、経糸の浮きが長く連続する組織、例えば朱子織組織でもよい。
尚、ベルトスリングの耐久性をより向上させ、安全面での信頼性をより一層高いものにする上で、上層、中層、下層の３層からなる各、独立した３層の細幅織物を接結用経糸で一体に連結織成した経接結３層構造の織物形態とすることが極めて好ましい。接結用経糸が万一切断した場合でもベルトスリングが瞬時に破壊する危険性を回避出来るという大きな利点がある為である。
経糸の好ましい密度としては、カバーファクター（経糸ＣＦ）で言うと、概ね１０，０００〜２０，０００の範囲である。
（経糸ＣＦ）＝経糸の繊度（ｄｔｅｘ）1/2×経糸の密度（本／インチ）
【００１５】
細幅織物を製織するための織機としては、リボン織機やニードル織機などを用いることが出来るが、ニードル織機は開口量が小さいことに加え、経糸が織機部品と接触することが少ない為に高速製織が可能な為、製織コスト低減化の観点からも好ましい。
ベルトスリングは、織成後、加熱条件下で経糸方向に適度な延伸処理加工を行うことによって熱的安定性が向上し、より優れた伸長回復機能を発揮する。その場合の好ましい加熱温度としては９０℃〜１７０℃の範囲であり、好ましい延伸率は−３．０％〜５．０％の範囲である。又、過酷な環境下で使用されることの多いベルトスリングの耐摩耗性を向上させる狙いで、延伸処理加工時に、耐摩耗性に優れかつ樹脂皮膜の柔軟な水溶性ポリウレタン樹脂を含浸させることが一層望ましい。更に、ベルトスリング表面の平滑性を向上させる狙いで、前記樹脂液の中にシリコン系平滑剤をブレンドすることも有効な方法である。
【００１６】
尚、例えば屋外で強い紫外線を受けることによってポリケトン繊維の引張強度等の低下が懸念される場合は、繊維又は織物の形態で、例えば、ベンゾフェノン系、ベンゾトリアゾール系、ヒンダードアミン系の一種又は二種以上の組み合わせなどの紫外線吸収材、及び／又は、例えば、酸化チタン、酸化鉄、酸化セリウム等の微粒子で平均粒径は０．０１〜０．６μｍのものなどの紫外線遮蔽剤を含有させてもよい。含有させる方法としては、例えば、繊維又織物に紫外線吸収材及び／又は紫外線遮蔽剤を含有した樹脂やフィルムを付与又は被覆する方法があり、紫外線吸収材及び／又は紫外線遮蔽剤の含有量は、樹脂やフィルムの質量に対して０．００１〜１０質量％が好ましい。
また、ベルトスリング用細幅織物を芯材とし、布製の保護被覆チューブで被覆してもよい。
【００１７】
ベルトスリング用細幅織物は、上記の延伸処理された加工反において、経糸方向に破断強力の１／５の荷重を付加した伸長状態下における１時間後の応力保持率が８５％以上、好ましくは９０％以上、特に好ましくは９５％以上と極めて寸法保持性に優れていることである。その結果、同一規格のベルト間で寸法に差異が生じ、吊り荷の左右バランスが崩れて吊り荷が傾いたり、吊り荷が落下するなどの寸法保持性に関するトラブルが大きく改善されるものである。尚、経糸方向に破断強力の１／５の荷重を付加した伸長状態下における１時間後の応力保持率を評価尺度にした理由は、上述したように、このタイプのベルトスリングの安全係数が６倍以上であるためである。又、ポリケトン繊維は、吸水性が殆ど無いため使用現場の気象条件（特に湿度・水濡れなど）による寸法変化が起こりにくく、使用現場での寸法保持性並びに取り扱い性にも優れたものである。
【実施例】
【００１８】
本発明を実施例などに基づいて更に具体的に説明するが、本発明はこれら実施例などにより何ら限定されるものではない。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）ベルトスリングの破断強力
ＪＩＳ−Ｂ−８８１８に準じて測定する。
（３）ベルトスリングの寸法保持性
延伸処理された加工反を用いて下記の方法で測定した値である。
島津製作所（株）製の引張試験機を用いて、つかみ間隔１０ｃｍ、引張速度１ｃｍ／ｍｉｎで、ベルトの破断強力の１／５に相当する引張応力値（Ａ）に到達するまでベルトを経方向に伸長させ、この状態で１時間放置した後の残留応力値（Ｂ）を読みとる。応力保持率は以下の式に従って求めた。
応力保持率＝〔Ｂ／Ａ〕×１００（％）
【００１９】
［実施例１］
１６７０ｄｔｅｘ／１２５０ｆのポリケトン繊維（旭化成せんい（株）社製；商標名サイバロン；引張強度１８ｃＮ／ｄｔｅｘ、引張伸度５％、引張弾性率３５０ｃＮ／ｄｔｅｘ）４本引き揃えて５５ｔ／ｍ撚糸した糸を経糸及び緯糸に用いて、細幅ニードル織機により平組織で経糸接合タイプの３層構造の生機を得た。本生機を延伸処理加工機に掛け、水溶性ウレタン樹脂液を含浸させて１４０℃で１０分間、経糸方向に１．０％延伸処理し、幅５．２ｃｍ、厚さ３．８ｍｍ、経密度２０１本／インチ、緯密度４６本／インチの延伸処理された加工反を得た。この加工反の破断強力は５２５ＫＮ／５．２ｃｍ幅、破断伸度は４．５％であった。
得られた加工反の寸法保持性は、９３％と優れたものであった。
【００２０】
［比較例１］
実施例１において、ポリケトン繊維に代えて１６７０ｄｔｅｘ／９６４ｆのパラ系アラミド繊維マルチフィラメント糸（引張強度２０ｃＮ／ｄｔｅｘ、引張伸度４．５％、引張弾性率５００ｃＮ／ｄｔｅｘ）を用いた以外は、実施例１と同様にして得られた加工反の破断強力は６００ＫＮ／５．２ｃｍ幅、破断伸度は４％であった。
この加工反の寸法保持性は、８３％と実施例１に対比して劣ったものであった。
【産業上の利用可能性】
【００２１】
本発明は、寸法保持性並びに取り扱い性に優れたベルトスリングを提供するものである。